(57)【要約】  本発明の目的は、透明性、耐熱性（特に高い加熱変形温度に対する耐熱性）に優れるとともに高温下で長時間使用してもべた付きが発生しないプロピレン系重合体組成物を提供することにある。  本発明のプロピレン系重合体組成物は、（Ａ）下記の要件（１）および（２）を満たすプロピレン系重合体（ＰＰ）1〜９９重量部と、（Ｂ）下記の要件（Ｉ）〜（IＶ）を満たすプロピレン・エチレン・α-オレフィン共重合体９９〜１重量部（ただし（Ａ）成分と（Ｂ）成分との合計を１００重量部とする）とを含んでなるものである。（１）示差走査熱量計（ＤＳＣ）により測定した融点（Ｔｍ）が１１０℃以上１７０℃以下である。（２）アイソタクティックペンタッド分率（ｍｍｍｍ分率）が９０％以上である。（Ｉ）プロピレンから導かれる構成単位を７３．１〜８７.０モル％の量で含有し、エチレンから導かれる構成単位を１０.０〜１６．９モル％の量で含有し、さらに炭素原子数４〜２０のα-オレフィンから導かれる構成単位を３．０〜１０．０モル％の量で含有する。（II）13Ｃ−ＮＭＲにより算出したアイソタクティックトライアッド分率（ｍｍ）が８５％以上である。（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。【特許請求の範囲】
【請求項１】
（Ａ）下記の要件（１）および（２）を満たすプロピレン系重合体（ＰＰ）１〜９９重量部と、
（Ｂ）下記の要件（Ｉ）〜（III）を満たすプロピレン・エチレン・α-オレフィン共重合体９９〜１重量部（ただし（Ａ）成分と（Ｂ）成分との合計を１００重量部とする）とを含んでなることを特徴とするプロピレン系重合体組成物（Ｘ０）。
（１）示差走査熱量計（ＤＳＣ）により測定した融点（Ｔｍ）が１１０℃以上１７０℃以下である。
（２）アイソタクティックペンタッド分率（ｍｍｍｍ分率）が９０％以上である。
（Ｉ）プロピレンから導かれる構成単位を７３．１〜８７．０モル％の量で含有し、エチレンから導かれる構成単位を１０．０〜１６．９モル％の量で含有し、さらに炭素原子数４〜２０のα-オレフィンから導かれる構成単位を３．０〜１０．０モル％の量で含有する。
（II）13Ｃ−ＮＭＲにより算出したアイソタクティックトライアッド分率（ｍｍ）が８５％以上である。
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。
【請求項２】
（Ａ）下記の要件（１）および（２）を満たすプロピレン系重合体（ＰＰ）１〜３０重量部と、
（Ｂ）下記の要件（Ｉ）〜（III）を満たすプロピレン・エチレン・α-オレフィン共重合体７０〜９９重量部（ただし（Ａ）成分と（Ｂ）成分との合計を１００重量部とする）とを含んでなることを特徴とするプロピレン系重合体組成物（Ｘ１）。
（１）示差走査熱量計（ＤＳＣ）により測定した融点（Ｔｍ）が１１０℃以上１７０℃以下である。
（２）アイソタクティックペンタッド分率（ｍｍｍｍ分率）が９０％以上である。
（Ｉ）プロピレンから導かれる構成単位を７３．１〜８３．０モル％の量で含有し、エチレンから導かれる構成単位を１４．０〜１６．９モル％の量で含有し、さらに炭素原子数４〜２０のα-オレフィンから導かれる構成単位を３．０〜１０．０モル％の量で含有する。
（II）13Ｃ−ＮＭＲにより算出したアイソタクティックトライアッド分率（ｍｍ）が８５％以上である。
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。
【請求項３】
前記プロピレン・エチレン・α-オレフィン共重合体（Ｂ）が、示差走査熱量計（ＤＳＣ）により測定した融点（Ｔｍ）が６５℃未満であるか、または観測されない共重合体であることを特徴とする請求項２に記載のプロピレン系重合体組成物。
【請求項４】
請求項２または３に記載のプロピレン系重合体組成物より得られた、厚さ２ｍｍのプレスシート試験片の内部ヘイズが１５％未満であることを特徴とするプロピレン系重合体組成物。
【請求項５】
ＡＳＴＭ  Ｄ２２４０に準拠して測定したショアーＡ硬度が７０〜９２の範囲にあることを特徴とする請求項２〜４のいずれか１項に記載のプロピレン系重合体組成物。
【請求項６】
請求項２〜５のいずれか１項に記載のプロピレン系重合体組成物をプレス成形した厚さ２ｍｍのシートのコア部分について得た切片をルテニウム酸にて染色し、透過型電子顕微鏡（ＴＥＭ）にて観察した場合、相分離構造が観察されないことを特徴とするプロピレン系重合体組成物。
【請求項７】
請求項２〜６のいずれか１項に記載のプロピレン系重合体組成物１００重量部に対して、スチレン・ジエン系共重合体、またはその水素添加物、スチレン・イソブチレン共重合体、からなる群から選ばれる１種類以上のエラストマーが５〜４００重量部添加されていることを特徴とするプロピレン系重合体組成物。
【請求項８】
請求項２〜７のいずれか１項に記載のプロピレン系重合体組成物を含む粘着剤。
【請求項９】
ポリプロピレン、ポリエチレンの群から選ばれる少なくとも１種の樹脂を含む基材に、請求項８に記載の粘着剤を含有する接着層が積層されている保護フィルム。
【請求項１０】
請求項２〜６いずれか１項に記載のプロピレン系重合体組成物を含むキーパッド用シート。
【請求項１１】
（Ａ）下記の要件（１）および（２）を満たすプロピレン系重合体（ＰＰ）９９〜３１重量部と、
（Ｂ）下記の要件（Ｉ）〜（III）を満たすプロピレン・エチレン・α-オレフィン共重合体１〜６９重量部（ただし（Ａ）成分と（Ｂ）成分との合計を１００重量部とする）とを含んでなることを特徴とするプロピレン系重合体組成物（Ｘ２）。
（１）示差走査熱量計（ＤＳＣ）により測定した融点（Ｔｍ）が１１０℃以上１７０℃以下である。
（２）アイソタクティックペンタッド分率（ｍｍｍｍ分率）が９０％以上である。
（Ｉ）プロピレンから導かれる構成単位を７３．１〜８３．０モル％の量で含有し、エチレンから導かれる構成単位を１４．０〜１６．９モル％の量で含有し、さらに炭素原子数４〜２０のα-オレフィンから導かれる構成単位を３．０〜１０．０モル％の量で含有する。
（II）13Ｃ−ＮＭＲにより算出したアイソタクティックトライアッド分率（ｍｍ）が８５％以上である。
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。
【請求項１２】
前記プロピレン・エチレン・α-オレフィン共重合体（Ｂ）が、示差走査熱量計（ＤＳＣ）により測定した融点（Ｔｍ）が６５℃未満であるか、または観測されない共重合体であることを特徴とする請求項１１に記載のプロピレン系重合体組成物。
【請求項１３】
前記プロピレン系重合体組成物（Ｘ２）より得られた、厚さ２ｍｍのプレスシート試験片の全光線透過率（I（Ｘ２））と、
前記プロピレン系重合体組成物（Ｘ２）中の（Ａ）プロピレン系重合体（ＰＰ）単体の全光線透過率（I（Ａ））が、
以下の式〔２〕を満たすことを特徴とする請求項１１または１２に記載のプロピレン系重合体組成物。
I（Ｘ２）＞I（Ａ）・・・〔２〕
【請求項１４】
請求項１１〜１３のいずれか１項に記載のプロピレン系重合体組成物を含むキーパッド用シート。
【請求項１５】
（Ａ）下記の要件（１）および（２）を満たすプロピレン系重合体（ＰＰ）１〜３０重量部と、
（Ｂ）下記の要件（Ｉ）〜（III）を満たすプロピレン・エチレン・α-オレフィン共重合体７０〜９９重量部（ただし（Ａ）成分と（Ｂ）成分との合計を１００重量部とする）とを含んでなることを特徴とするプロピレン系重合体組成物（Ｘ３）。
（１）示差走査熱量計（ＤＳＣ）により測定した融点（Ｔｍ）が１１０℃以上１７０℃以下である。
（２）アイソタクティックペンタッド分率（ｍｍｍｍ分率）が９０％以上である。
（Ｉ）プロピレンから導かれる構成単位を７６．０〜８７．０モル％の量で含有し、エチレンから導かれる構成単位を１０．０〜１４．０モル％の量で含有し、さらに炭素原子数４〜２０のα-オレフィンから導かれる構成単位を３．０〜１０．０モル％の量で含有する。
（II）13Ｃ−ＮＭＲにより算出したアイソタクティックトライアッド分率（ｍｍ）が８５％以上である。
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。
【請求項１６】
前記プロピレン・エチレン・α-オレフィン共重合体（Ｂ）が、示差走査熱量計（ＤＳＣ）により測定した融点（Ｔｍ）が８０℃未満であることを特徴とする請求項１５に記載のプロピレン系重合体組成物。
【請求項１７】
請求項１５または１６に記載のプロピレン系重合体組成物１００重量部に対して、スチレン・ジエン系共重合体、またはその水素添加物、スチレン・イソブチレン共重合体からなる群から選ばれる１種類以上のエラストマーが５〜４００重量部添加されているプロピレン系重合体組成物。
【請求項１８】
請求項１５〜１７のいずれか１項に記載のプロピレン系重合体組成物を含む粘着剤。
【請求項１９】
ポリプロピレン、ポリエチレンの群から選ばれる少なくとも１種の樹脂を含む基材に、請求項１８に記載の粘着剤を含有する接着層が積層されている保護フィルム。
【請求項２０】
請求項１５または１６に記載のプロピレン系重合体組成物を含むキーパッド用シート。
【発明の詳細な説明】
【技術分野】
【０００１】
本発明は、プロピレン系重合体と特定組成のプロピレン・エチレン・α-オレフィン共重合体からなるプロピレン系重合体組成物に関する。詳しくは、本発明は、透明性、耐熱性に優れたプロピレン系重合体組成物（Ｘ０）に関し、さらに詳しくは、柔軟性、透明性、耐熱性に優れたプロピレン系重合体組成物（Ｘ１）、透明性、耐傷付き性、耐白化性、耐熱性に優れたプロピレン系重合体組成物（Ｘ２）、被着体への汚染を長期に渡り抑制し、透明性、耐熱性に優れたプロピレン系重合体組成物（Ｘ３）に関する。
【背景技術】
【０００２】
近年、柔軟性、耐熱性、透明性に優れると共に、環境適性、衛生性を有したポリオレフィンからなる軟質材料として、プロピレンを主成分としたプロピレン系エラストマーが知られている（たとえば、特許文献１、２、３参照）。【０００３】
現在、このようなプロピレン系エラストマーの用途が広がる中で、従来技術で得られるプロピレン系エラストマーの性能では十分ではなく、先の柔軟性、耐熱性、透明性などの物性のさらなる改良が求められている。特に従来技術では、実用的な耐熱性が不十分であるため、長期間高温にさらされた際に表面のべた付きが発生するなどの問題が発生している。【０００４】
また、ポリプロピレンを主成分とした樹脂組成物・製品は、その優れた耐熱性、透明性と良好な成形性から電気・電子機器部品、工業資材、家具、文房具、日用・雑貨用品、容器・包装用品、玩具、レジャー用品及び医療用品など幅広い用途に用いられている。一方で、ポリプロピレンを主成分とした樹脂組成物・製品の柔軟性、耐衝撃性を改良するために様々な柔軟材料を添加する技術が知られており、その中でも前記のような特定組成のプロピレン・エチレン・α-オレフィン共重合体からなるプロピレン系重合体組成物を添加剤として使用することでポリプロピレン樹脂組成物・製品の柔軟性、透明性、耐衝撃性、耐白化性などを改良できることが知られている（特許文献２、４参照）。【０００５】
しかしながら、これらの技術においても十分ではない場合があり、例えば前述と同様、長期間高温にさらされた際に表面のべた付きが発生するなどの弊害も見出されている。
【特許文献１】国際公開番号  ＷＯ２００４／１０６４３０  Ａ１
【特許文献２】特開２００７−１８６６６４公報
【特許文献３】特開平０９−３０９９８２公報
【特許文献４】特許第３３４４８４２号公報
【発明の開示】
【発明が解決しようとする課題】
【０００６】
本発明は、上記のような従来技術に伴う問題を解決しようとするものであって、透明性、耐熱性（特に高い加熱変形温度に対する耐熱性）に優れるとともに高温下で長時間使用してもべた付きが発生しないプロピレン系重合体組成物（Ｘ０）、柔軟性、透明性、耐熱性（特に高い加熱変形温度に対する耐熱性）に優れるとともに高温下で長時間使用してもべた付きが発生しないプロピレン系重合体組成物（Ｘ１）、透明性、耐傷付き性、耐白化性、耐熱性に優れるとともに高温下で長時間使用してもべた付きが発生しないプロピレン系重合体組成物（Ｘ２）、被着体への汚染を長期に渡り抑制し、透明性、耐熱性（特に高い加熱変形温度に対する耐熱性）に優れるとともに高温下で長時間使用してもべた付きが発生せず、特に保護フィルム用として好適なプロピレン系重合体組成物（Ｘ３）を提供することにある。
【課題を解決するための手段】
【０００７】
本発明のプロピレン系重合体組成物（Ｘ０）は、（Ａ）下記の要件（１）および（２）を満たすプロピレン系重合体（ＰＰ）１〜９９重量部と、（Ｂ）下記の要件（Ｉ）〜（III）を満たすプロピレン・エチレン・α-オレフィン共重合体９９〜１重量部（ただし（Ａ）成分と（Ｂ）成分との合計を１００重量部とする）とを含んでなるものである。【０００８】
（１）示差走査熱量計（ＤＳＣ）により測定した融点（Ｔｍ）が１１０℃以上１７０℃以下である。【０００９】
（２）アイソタクティックペンタッド分率（ｍｍｍｍ分率）が９０％以上である。【００１０】
（Ｉ）プロピレンから導かれる構成単位を７３．１〜８７．０モル％の量で含有し、エチレンから導かれる構成単位を１０．０〜１６．９モル％の量で含有し、さらに炭素原子数４〜２０のα-オレフィンから導かれる構成単位を３．０〜１０．０モル％の量で含有する。【００１１】
（II）13Ｃ−ＮＭＲにより算出したアイソタクティックトライアッド分率（ｍｍ）が８５％以上である。【００１２】
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。【００１３】
本発明のプロピレン系重合体組成物（Ｘ１）は、（Ａ）下記の要件（１）および（２）を満たすプロピレン系重合体（ＰＰ）１〜３０重量部と、（Ｂ）下記の要件（Ｉ）〜（III）を満たすプロピレン・エチレン・α-オレフィン共重合体７０〜９９重量部（ただし（Ａ）成分と（Ｂ）成分との合計を１００重量部とする）とを含んでなるものである。【００１４】
（１）示差走査熱量計（ＤＳＣ）により測定した融点（Ｔｍ）が１１０℃以上１７０℃以下である。【００１５】
（２）アイソタクティックペンタッド分率（ｍｍｍｍ分率）が９０％以上である。【００１６】
（Ｉ）プロピレンから導かれる構成単位を７３．１〜８３．０モル％の量で含有し、エチレンから導かれる構成単位を１４．０〜１６．９モル％の量で含有し、さらに炭素原子数４〜２０のα-オレフィンから導かれる構成単位を３．０〜１０．０モル％の量で含有する。【００１７】
（II）13Ｃ−ＮＭＲにより算出したアイソタクティックトライアッド分率（ｍｍ）が８５％以上である。【００１８】
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。【００１９】
本発明のプロピレン系重合体組成物（Ｘ２）は、（Ａ）下記の要件（１）および（２）を満たすプロピレン系重合体（ＰＰ）９９〜３１重量部と、（Ｂ）下記の要件（Ｉ）〜（III）を満たすプロピレン・エチレン・α-オレフィン共重合体１〜６９重量部（ただし（Ａ）成分と（Ｂ）成分との合計を１００重量部とする）とを含んでなるものである。【００２０】
（１）示差走査熱量計（ＤＳＣ）により測定した融点（Ｔｍ）が１１０℃以上１７０℃以下である。【００２１】
（２）アイソタクティックペンタッド分率（ｍｍｍｍ分率）が９０％以上である。【００２２】
（Ｉ）プロピレンから導かれる構成単位を７３．１〜８３．０モル％の量で含有し、エチレンから導かれる構成単位を１４．０〜１６．９モル％の量で含有し、さらに炭素原子数４〜２０のα-オレフィンから導かれる構成単位を３．０〜１０．０モル％の量で含有する。【００２３】
（II）13Ｃ−ＮＭＲにより算出したアイソタクティックトライアッド分率（ｍｍ）が８５％以上である。【００２４】
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。【００２５】
また、前記プロピレン系重合体組成物（Ｘ０）、プロピレン系重合体組成物（Ｘ１）または前記プロピレン系重合体組成物（Ｘ２）は、前記プロピレン・エチレン・α−オレフィン共重合体（Ｂ）が、
（IＶ）以下の式〔１〕で規定するＢ値が０．８以上１．３以下であることも好ましい。【００２６】
【数１】
2009084517.tif 000002
【００２７】
（式〔１〕中、ＭOEは、プロピレンとエチレンの連鎖と炭素数４以上のα−オレフィンとエチレンの連鎖の合計の、全ダイアッドに対するモル分率を表し、ＭOはプロピレンと炭素数４以上のα−オレフィンのモル分率の合計を表し、ＭEはエチレンのモル分率を表す）。【００２８】
また、前記プロピレン系重合体組成物（Ｘ１）または前記プロピレン系重合体組成物（Ｘ２）は、前記プロピレン・エチレン・α-オレフィン共重合体（Ｂ）が、
（Ｖ）示差走査熱量計（ＤＳＣ）により測定した融点（Ｔｍ）が６５℃未満であるか、または観測されない共重合体であることも好ましい。【００２９】
前記プロピレン系重合体組成物（Ｘ１）または前記プロピレン系重合体組成物（Ｘ２）は、前記プロピレン・エチレン・α-オレフィン共重合体（Ｂ）が、
（ＶＩ）示差走査熱量計（ＤＳＣ）により測定したガラス転移温度（Ｔｇ）が、−４０〜−１０℃の範囲にある共重合体であることも好ましい。【００３０】
前記プロピレン系重合体組成物（Ｘ１）または前記プロピレン系重合体組成物（Ｘ２）は、前記プロピレン・エチレン・α-オレフィン共重合体（Ｂ）が、
（ＶII）ＡＳＴＭ  Ｄ２２４０に準拠して測定したショアＡ硬度が６０〜８８の範囲にあることも好ましい。【００３１】
また、前記プロピレン系重合体組成物（Ｘ１）は、前記プロピレン系重合体組成物（Ｘ１）より得られた、厚さ２ｍｍのプレスシート試験片の内部ヘイズが１５％未満であることも好ましい。【００３２】
さらに、前記プロピレン系重合体組成物（Ｘ１）は、ＡＳＴＭ  Ｄ２２４０に準拠して測定したショアＡ硬度が７０〜９２の範囲にあることも好ましい。【００３３】
また、前記プロピレン系重合体組成物（Ｘ１）または前記プロピレン系重合体組成物（Ｘ２）は、前記プロピレン系重合体組成物（Ｘ１）または前記プロピレン系重合体組成物（Ｘ２）をプレス成形した厚さ２ｍｍのシートのコア部分について得た切片をルテニウム酸にて染色し、透過型電子顕微鏡（ＴＥＭ）にて観察した場合、相分離構造が観察されないことも好ましい。【００３４】
前記プロピレン系重合体組成物（Ｘ１）は、前記プロピレン系重合体組成物（Ｘ１）１００重量部に対して、スチレン・ジエン系共重合体、またはその水素添加物、スチレン・イソブチレン共重合体、からなる群から選ばれる１種類以上のエラストマーが５〜４００重量部添加されていることも好ましい。【００３５】
また、前記プロピレン系重合体組成物（Ｘ２）は、前記プロピレン系重合体組成物（Ｘ２）より得られた、厚さ２ｍｍのプレスシート試験片の全光線透過率（I（Ｘ２））と、前記プロピレン系重合体組成物（Ｘ２）中の（Ａ）プロピレン系重合体（ＰＰ）単体の全光線透過率（I（Ａ））とが、以下の式〔２〕を満たすことも好ましい。【００３６】
Ｉ（Ｘ２）＞Ｉ（Ａ）・・・〔２〕
本発明のプロピレン系重合体組成物（Ｘ３）は、（Ａ）下記の要件（１）および（２）を満たすプロピレン系重合体（ＰＰ）１〜３０重量部と、（Ｂ）下記の要件（Ｉ）〜（III）を満たすプロピレン・エチレン・α-オレフィン共重合体７０〜９９重量部（ただし（Ａ）成分と（Ｂ）成分との合計を１００重量部とする）とを含んでなるものである。【００３７】
（１）示差走査熱量計（ＤＳＣ）により測定した融点（Ｔｍ）が１１０℃以上１７０℃以下である。【００３８】
（２）アイソタクティックペンタッド分率（ｍｍｍｍ分率）が９０％以上である。【００３９】
（Ｉ）プロピレンから導かれる構成単位を７６．０〜８７．０モル％の量で含有し、エチレンから導かれる構成単位を１０．０〜１４．０モル％の量で含有し、さらに炭素原子数４〜２０のα-オレフィンから導かれる構成単位を３．０〜１０．０モル％の量で含有する。【００４０】
（II）13Ｃ−ＮＭＲにより算出したアイソタクティックトライアッド分率（ｍｍ）が８５％以上である。【００４１】
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下である。【００４２】
また、前記プロピレン系重合体組成物（Ｘ３）は、前記プロピレン・エチレン・α−オレフィン共重合体（Ｂ）が、
（IＶ）上記式〔１〕で規定するＢ値が０．８以上１．３以下であることも好ましい。【００４３】
前記プロピレン系重合体組成物（Ｘ３）は、前記プロピレン・エチレン・α-オレフィン共重合体（Ｂ）が、
（Ｖ）示差走査熱量計（ＤＳＣ）により測定した融点（Ｔｍ）が８０℃未満であることも好ましい。【００４４】
前記プロピレン系重合体組成物（Ｘ３）は、前記プロピレン・エチレン・α-オレフィン共重合体（Ｂ）が、
（ＶＩ）示差走査熱量計（ＤＳＣ）により測定したガラス転移温度（Ｔｇ）が、−４０〜−１０℃の範囲にある共重合体であることも好ましい。【００４５】
前記プロピレン系重合体組成物（Ｘ３）は、前記プロピレン・エチレン・α-オレフィン共重合体（Ｂ）が、
（ＶII）ＡＳＴＭ  Ｄ２２４０に準拠して測定したショアＡ硬度が８３〜９８の範囲にあることも好ましい。【００４６】
前記プロピレン系重合体組成物（Ｘ３）は、前記プロピレン系重合体組成物（Ｘ３）をプレス成形した厚さ２ｍｍのシートのコア部分について得た切片をルテニウム酸にて染色し、透過型電子顕微鏡（ＴＥＭ）にて観察した場合、相分離構造が観察されないことも好ましい。【００４７】
前記プロピレン系重合体組成物（Ｘ３）は、前記プロピレン系重合体組成物（Ｘ３）１００重量部に対して、スチレン・ジエン系共重合体、またはその水素添加物、スチレン・イソブチレン共重合体からなる群から選ばれる１種類以上のエラストマーが５〜４００重量部添加されていることも好ましい。【００４８】
本発明の粘着剤は、前記プロピレン系重合体組成物（Ｘ１）または前記プロピレン系重合体組成物（Ｘ３）を含む。【００４９】
本発明の保護フィルムは、ポリプロピレン、ポリエチレンの群から選ばれる少なくとも１種の樹脂を含む基材に、前記プロピレン系重合体組成物（Ｘ１）を含む前記粘着剤または前記プロピレン系重合体組成物（Ｘ３）を含む前記粘着剤を含有する接着層が積層されている。【００５０】
本発明のキーパッド用シートは、前記プロピレン系重合体組成物（Ｘ１）、前記プロピレン系重合体組成物（Ｘ２）および前記プロピレン系重合体組成物（Ｘ３）のいずれかを含む。
【発明の効果】
【００５１】
本発明のプロピレン系重合体組成物（Ｘ０）は、透明性、耐熱性（特に高い加熱変形温度に対する耐熱性）に優れるとともに高温下で長時間使用してもべた付きが発生しないため、自動車の内装部品、自動車外装部品、家電部品、土木・建材部品、包装材料、シール材、粘着材、日用・産業材、医療材、衣料材、光学材料、玩具、レジャー用品など、幅広く用いることができる。【００５２】
本発明のプロピレン系重合体組成物（Ｘ１）は、柔軟性、透明性、耐熱性（高い加熱変形温度）に優れるとともに高温で使用してもべた付きが発生しないため、幅広い温度条件で使用可能なプロピレン系エラストマーが実現できる。【００５３】
本発明のプロピレン系重合体組成物（Ｘ２）は、透明性、耐傷付き性、耐白化性、耐熱性に優れるとともに高温で使用してもべた付きが発生しないため、幅広い温度条件で使用可能なポリプロピレン製品に適用できる。【００５４】
本発明のプロピレン系重合体組成物（Ｘ３）は、被着体への汚染を長期に渡り抑制し、透明性、耐熱性（特に高い加熱変形温度に対する耐熱性）に優れるとともに高温下で長時間使用してもべた付きが発生しないため、たとえば、保護フィルムとして好適に用いることができる。【００５５】
本発明のプロピレン系重合体組成物を、ポリプロピレン製品のための添加剤として用いると、柔軟性、耐衝撃性、透明性、耐白化性などを改良できる。
【図面の簡単な説明】
【００５６】
【図１】実施例２に記載のプロピレン系重合体組成物をＴＥＭで１００００倍に拡大したＴＥＭ像である。
【図２】比較例２に記載のプロピレン系重合体組成物をＴＥＭで１００００倍に拡大したＴＥＭ像である。
【図３】比較例３に記載のプロピレン系重合体組成物をＴＥＭで１００００倍に拡大したＴＥＭ像である。
【図４】比較例４に記載のプロピレン系重合体組成物をＴＥＭで１００００倍に拡大したＴＥＭ像である。
【図５】実施例１１に記載のプロピレン系重合体組成物をＴＥＭで１００００倍に拡大したＴＥＭ像である。
【図６】実施例１２に記載のプロピレン系重合体組成物をＴＥＭで１００００倍に拡大したＴＥＭ像である。
【図７】比較例１１に記載のプロピレン系重合体組成物をＴＥＭで１００００倍に拡大したＴＥＭ像である。
【図８】比較例１２に記載のプロピレン系重合体組成物をＴＥＭで１００００倍に拡大したＴＥＭ像である。
【図９】実施例３１に記載のプロピレン系重合体組成物のＤＳＣ曲線の熱処理温度依存性を示す。
【図１０】比較例３１に記載のプロピレン系重合体組成物のＤＳＣ曲線の熱処理温度依存性を示す。
【発明を実施するための最良の形態】
【００５７】
以下、本発明について詳細に説明する。【００５８】
〔（Ａ）プロピレン系重合体（ＰＰ）〕
本発明で用いられる（Ａ）プロピレン系重合体（ＰＰ）は、ホモポリプロピレンであっても、プロピレン・炭素数２〜２０のα−オレフィン（ただしプロピレンを除く）ランダム共重合体であっても、プロピレンブロック共重合体であってもよいが、好ましくはホモポリプロピレンあるいはプロピレン−炭素数２〜２０のα−オレフィンランダム共重合体である。【００５９】
得られる組成物の耐熱性と剛性の点からは、特にホモポリプロピレンが好ましく、得られる組成物が柔軟性と透明性とに優れる点からは、特にプロピレン−炭素数２〜２０のα−オレフィンランダム共重合体が好ましい。【００６０】
ここで、プロピレン以外の炭素原子数が２〜２０のα−オレフィンとしては、エチレン、１−ブテン、１−ペンテン、３−メチル−１−ブテン、１−ヘキセン、４−メチル−１−ペンテン、１−オクテン、１−デセン、１−ドデセン、１−テトラデセン、１−ヘキサデセン、１−オクタデセン、１−エイコセンなどが挙げられ、エチレンとの共重合体、炭素原子数が４〜１０のα−オレフィンとの共重合体またはエチレンと炭素数が４〜１０のα−オレフィンとの共重合体が好ましい。【００６１】
なお通常、プロピレン由来の構成単位は、プロピレン由来の構成単位と、プロピレン以外の炭素数２〜２０のα−オレフィン由来の構成単位の合計１００モル％に対して、９０モル％以上含んでいる。【００６２】
本発明で用いられる（Ａ）プロピレン系重合体（ＰＰ）は、好ましくはアイソタクティックプロピレン系重合体である。【００６３】
アイソタクティックプロピレン系重合体とは、ＮＭＲ法により測定したアイソタクティックペンタッド分率が９０％以上、好ましくは９５％以上であるプロピレン系重合体である。【００６４】
アイソタクティックペンタッド分率（ｍｍｍｍ分率）は、13Ｃ−ＮＭＲを使用して測定される分子鎖中のペンタッド単位でのアイソタクチック連鎖の存在割合を示しており、プロピレンモノマー単位が５個連続してメソ結合した連鎖の中心にあるプロピレンモノマー単位の分率である。【００６５】
具体的には、13Ｃ−ＮＭＲスペクトルで観測されるメチル炭素領域の全吸収ピーク中に占めるｍｍｍｍピークの分率として算出される値である。【００６６】
なお、このアイソタクティックペンタッド分率（ｍｍｍｍ分率）は、例えば特開２００７−１８６６６４公報に記載の方法で求めることができる。【００６７】
また本発明で用いられるプロピレン系重合体（Ａ）は、示差走査熱量計（ＤＳＣ）測定により得られる融点（Ｔｍ）が、１１０℃以上１７０℃以下、好ましくは１２０℃以上１６８℃以下であり、さらに同時に得られる融解熱量（ΔＨ）は５０ｍＪ／ｍｇ以上であることが好ましい。【００６８】
プロピレン系重合体（Ａ）の特性がこの範囲にあると、成形性、耐熱性と透明性に優れるとともにべた付きが少ないプロピレン系重合体組成物が得られるため好適である。【００６９】
プロピレン系重合体（Ａ）のメルトフローレート（ＭＦＲ；ＡＳＴＭ  Ｄ１２３８、２３０℃、２．１６ｋｇ荷重下）は、好ましくは０．０１〜４００ｇ／１０分、より好ましくは０．１〜１００ｇ／１０分である。【００７０】
このようなＭＦＲ値のプロピレン系重合体（Ａ）からは、流動性に優れ、大型品も成形することができるようなプロピレン重合体組成物が得られる。【００７１】
プロピレン系重合体（Ａ）がプロピレン・α−オレフィンランダム共重合体である場合に、α−オレフィンとしては、エチレンおよび炭素数４〜２０のα−オレフィンから選ばれることが好ましく、これを該共重合体中に、０.１〜８モル％、好ましくは０.２〜７.５モル％、さらに好ましくは０．３〜７モル％の量で含有していることが好ましい。【００７２】
また、本発明におけるプロピレン系重合体（Ａ）の引張り弾性率は、５００ＭＰａ以上であることが好ましい。なお、引張り弾性率は、ＪＩＳ  Ｋ７１１３−２に準拠し、本発明におけるプロピレン系重合体（Ａ）から２ｍｍ厚みのプレスシート作製して、該プレスシートを２３℃にて測定した値である。【００７３】
上記のような本発明で用いられるプロピレン系重合体（Ａ）、例えばアイソタクティックプロピレン系重合体は、種々の方法により製造することができるが、たとえば立体規則性触媒を用いて製造することができる。【００７４】
具体的には、固体状チタン触媒成分と有機金属化合物触媒成分とさらに必要に応じて電子供与体とから形成される触媒を用いて製造することができる。【００７５】
固体状チタン触媒成分としては、具体的に、三塩化チタンまたは三塩化チタン組成物が、比表面積が１００ｍ2／ｇ以上である担体に担持された固体状チタン触媒成分、あるいはマグネシウム、ハロゲン、電子供与体（好ましくは芳香族カルボン酸エステルまたはアルキル基含有エーテル）およびチタンを必須成分とし、これらの必須成分が比表面積１００ｍ2／ｇ以上である担体に担持された固体状チタン触媒成分が挙げられる。【００７６】
またメタロセン触媒で製造することもできる。【００７７】
また有機金属化合物触媒成分としては、有機アルミニウム化合物が好ましく、有機アルミニウム化合物としては具体的に、トリアルキルアルミニウム、ジアルキルアルミニウムハライド、アルキルアルミニウムセスキハライド、アルキルアルミニウムジハライドなどが挙げられる。【００７８】
なお有機アルミニウム化合物は、使用するチタン触媒成分の種類に合わせて適宜選択することができる。【００７９】
電子供与体としては、窒素原子、リン原子、硫黄原子、ケイ素原子あるいはホウ素原子などを有する有機化合物を使用することができ、好ましくは上記のような原子を有するエステル化合物およびエーテル化合物などが挙げられる。【００８０】
このような触媒は、さらに共粉砕等の手法により活性化されてもよく、また上記のようなオレフィンが前重合されていてもよい。【００８１】
〔（Ｂ）プロピレン・エチレン・α-オレフィン共重合体〕
本発明のプロピレン系重合体組成物（Ｘ０）〜（Ｘ３）で用いられるプロピレン・エチレン・α−オレフィン共重合体（Ｂ）は、プロピレンとエチレン、さらに炭素数４〜２０までのα-オレフィンからなるランダム共重合体であって、以下の（Ｉ）〜（III）を満たすものである。【００８２】
（Ｉ）プロピレンから導かれる構成単位を７３.１〜８７.０モル％の量で含有し、エチレンから導かれる構成単位を１０〜１６.９モル％の量で含有し、炭素原子数４〜２０のα-オレフィンから導かれる構成単位を３．０〜１０．０モル％の量で含有する。【００８３】
各構成単位が（Ｉ）の範囲にあると、前記（Ａ）プロピレン系重合体（ＰＰ）と最適に相容するため、透明性、耐熱性（特に高い加熱変形温度に対する耐熱性）に優れるとともに高温下で長時間使用してもべた付きが発生しないプロピレン系重合体組成物（Ｘ０）を得ることができる。【００８４】
このとき、炭素原子数４〜２０のα-オレフィンとして好ましいのは、１−ブテンである。【００８５】
特に、プロピレンから導かれる構成単位を、好ましくは７３．１〜８３．０モル％、より好ましくは７６．４〜８１．５、さらに好ましくは７６．６〜８１．５モル％の量で含有し、エチレンから導かれる構成単位を、好ましくは１４．０〜１６．９モル％、より好ましくは１４．５〜１６．６モル％、さらに好ましくは１４．５〜１６．４モル％の量で含有し、さらに炭素原子数４〜２０のα-オレフィンから導かれる構成単位を３．０〜１０．０モル％、好ましくは４．０〜７．０モル％、さらに好ましくは４．０〜７．０モル％の量で含有すると、前記（Ａ）プロピレン系重合体（ＰＰ）と最適に相容するため、優れた柔軟性、透明性、耐熱性（高い加熱変形温度）を有するとともに高温下で長時間使用してもべた付きが発生しないプロピレン系重合体組成物（Ｘ１）、透明性、耐傷付き性、耐白化性、耐熱性に優れるとともに高温下で長時間使用してもべた付きが発生しないプロピレン系重合体組成物（Ｘ２）を得ることが可能になる。【００８６】
また、プロピレンから導かれる構成単位を、好ましくは７６．０〜８７．０モル％、より好ましくは７９．２〜８５．５、さらに好ましくは７９．４〜８５．５モル％の量で含有し、エチレンから導かれる構成単位を、好ましくは１０．０〜１４．０モル％、より好ましくは１０．５〜１３．８モル％、さらに好ましくは１０．５〜１３．６モル％の量で含有し、さらに炭素原子数４〜２０のα-オレフィンから導かれる構成単位を、好ましくは４．０〜７．０モル％、さらに好ましくは４．０〜７．０モル％の量で含有すると、被着体への汚染を長期に渡り抑制し、透明性、耐熱性（特に高い加熱変形温度に対する耐熱性）に優れるとともに高温下で長時間使用してもべた付きが発生せず、特に保護フィルム用として好適なプロピレン系重合体組成物（Ｘ３）を得ることが可能となる。【００８７】
また、エチレンと炭素原子数４〜２０のα-オレフィンの含有量が上記範囲にある（具体的にはエチレン含量の方が多い）場合、後述する本発明におけるプロピレン・エチレン・α−オレフィン共重合体（Ｂ）を製造する際の生産性が向上（具体的には高い分子量のものが得られる、触媒活性が高い）する等の利点も存在する。【００８８】
（II）13Ｃ−ＮＭＲにより算出したアイソタクティックトライアッド分率（ｍｍ）が８５％以上、好ましくは８８％以上である。【００８９】
ｍｍ値がこのような範囲にあるプロピレン・エチレン・α−オレフィン共重合体（Ｂ）は、前記同様プロピレン・エチレン・α−オレフィン共重合体（Ｂ）と（Ａ）プロピレン系重合体（ＰＰ）との相容性が良好になることに加え、プロピレン・エチレン・α−オレフィン共重合体（Ｂ）の機械物性（強度、伸び）が良好となり、これに準じて優れた機械物性を有するプロピレン系重合体組成物が得られる。なお、ｍｍ値がこのような範囲にない場合には、（Ａ）プロピレン系重合体（ＰＰ）との相容性の低下、および機械物性の低下に加え、ガラス転移温度（Ｔｇ）が高くなり、低温特性の低下も発生する。【００９０】
また、本発明におけるプロピレン・エチレン・α−オレフィン共重合体（Ｂ）のｍｍ値は、国際公開番号２００４／０８７７７５号パンフレットの２１頁７行目から２６頁６行目までに記載された方法で求められる。【００９１】
（III）ゲルパーミエーションクロマトグラフィー（ＧＰＣ）によって測定された分子量分布（Ｍｗ／Ｍｎ、Ｍｗ：重量平均分子量、Ｍｎ：数平均分子量、いずれもポリスチレン換算）が３．５以下、好ましくは３．０以下である。【００９２】
プロピレン・エチレン・α−オレフィン共重合体（Ｂ）のＭｗ／Ｍｎがこのような範囲にあることは、材料のべた付きが少ないことを意味する。すなわち、これは本発明のプロピレン系重合体組成物を高温環境下で使用した際のべた付きを抑える効果に大いに寄与するため好ましい。【００９３】
また、プロピレン・エチレン・α−オレフィン共重合体（Ｂ）において、
（IＶ）以下の式〔１〕で規定するＢ値が、０．８以上１．３以下であることも好ましい。【００９４】
【数２】
2009084517.tif 000003
【００９５】
（式〔１〕中、ＭOEは、プロピレンとエチレンの連鎖と炭素数４以上のα−オレフィンとエチレンの連鎖の合計の、全ダイアッドに対するモル分率を表し、ＭOはプロピレンと炭素数４以上のα−オレフィンのモル分率の合計を表し、ＭEはエチレンのモル分率を表す）。【００９６】
Ｂ値が大きい場合、各モノマー（プロピレン、エチレン、炭素原子数４〜２０のα-オレフィン）が交互に結合した交互共重合体に近い分子一次構造を有することを意味し、このようなプロピレン・エチレン・α−オレフィン共重合体（Ｂ）は、（Ａ）プロピレン系重合体（ＰＰ）との相容性が劣る場合がある。またＢ値が小さい場合、各モノマーが密集したブロック共重合体に近い分子一次構造を有することを意味し、この場合もプロピレン・エチレン・α−オレフィン共重合体（Ｂ）と（Ａ）プロピレン系重合体（ＰＰ）との相容性が劣る場合がある。【００９７】
したがって、（Ｉ）に記述したプロピレン、エチレン、炭素原子数４〜２０のα-オレフィンの組成比に加え、Ｂ値が上記範囲にあることで、さらに（Ａ）プロピレン系重合体（ＰＰ）と最適に相容することになる。【００９８】
なお、本発明におけるプロピレン・エチレン・α−オレフィン共重合体（Ｂ）のＢ値は、特開２００７−１８６６６４公報に記載された方法で求めることができる。【００９９】
また、本発明のプロピレン系重合体組成物（Ｘ１）および（Ｘ２）におけるプロピレン・エチレン・α−オレフィン共重合体（Ｂ）は、以下の（Ｖ）〜（ＶII）のいずれか１つ以上を満たすことも好ましい。【０１００】
（Ｖ）示差走査熱量計（ＤＳＣ）により測定した融点（Ｔｍ）が、６５℃未満であるか、または融点が観測されない。【０１０１】
前記（Ｉ）、（II）および（III）の要件を満たしながら、さらに融点がこのような範囲にあるプロピレン・エチレン・α−オレフィン共重合体（Ｂ）、さらに好ましくは前記（Ｉ）、（II）、（III）および（IＶ）の要件を満たしながら、融点がこのような範囲にあるプロピレン・エチレン・α−オレフィン共重合体（Ｂ）は、立体規則性が高く（インバージョンが少ない）組成分布が狭く均一な分子構造を有していることを意味しており、本発明において好適である。【０１０２】
（ＶI）示差走査熱量計（ＤＳＣ）で測定したガラス転移温度（Ｔｇ）が、−４０〜−１０℃の範囲にある。【０１０３】
前記（Ｉ）、（II）および（III）の要件を満たし、さらにガラス転移温度（Ｔｇ）がこのような範囲にあるプロピレン・エチレン・α−オレフィン共重合体（Ｂ）、さらに好ましくは前記（Ｉ）、（II）、（III）および（IＶ）の要件を満たしながら、ガラス転移温度（Ｔｇ）がこのような範囲にあるプロピレン・エチレン・α−オレフィン共重合体（Ｂ）は、立体規則性が高く（インバージョンが少ない）、組成分布が狭く均一な分子構造を有していることを意味しており、またプロピレン系重合体組成物（Ｘ１）およびプロピレン系重合体組成物（Ｘ２）の低温特性も向上するため非常に好ましい。【０１０４】
なお、上記プロピレン・エチレン・α−オレフィン共重合体（Ｂ）の融点（Ｔｍ）およびガラス転移温度（Ｔｇ）を決定する際のＤＳＣ測定条件は下記の通りである；試料をアルミパンに詰め、（i）１００℃／分で２００℃まで昇温して、２００℃で５分間保持したのち、（ii）２０℃／分で−５０℃まで降温し、次いで（iii）２０℃／分で２００℃まで昇温し、（iii）で得られた吸熱曲線を解析してＴｍおよびＴｇを求めた。【０１０５】
（ＶII）ＡＳＴＭ  Ｄ２２４０に準拠して測定したショアＡ硬度が、６０〜８８、好ましくは６５〜８５、より好ましくは７０〜８０の範囲にある。【０１０６】
前記（Ｉ）、（II）および（III）の要件を満たし、さらにショアＡ硬度がこのような範囲にあるプロピレン・エチレン・α−オレフィン共重合体（Ｂ）、さらに好ましくは前記（Ｉ）、（II）、（III）および（IＶ）の要件を満たしながら、ショアＡ硬度がこのような範囲にあるプロピレン・エチレン・α−オレフィン共重合体（Ｂ）を使用することで、プロピレン系重合体組成物（Ｘ１）の柔軟性を目的の範囲に設計しやすくなり好ましい。【０１０７】
プロピレン・エチレン・α−オレフィン共重合体の硬度がこのような範囲にあることは、プロピレン・エチレン・α−オレフィン共重合体が最適な結晶性を有していることを意味し、本発明の課題である柔軟性、透明性、ゴム弾性などの諸物性と、高温下で使用した際のべた付き発生防止を両立することが可能になる。特に、硬度が好ましい範囲にあるものは、柔軟性と高温下で使用した際のべた付き発生防止が高いレベルで両立できるため好適である。【０１０８】
本発明におけるプロピレン・エチレン・α−オレフィン共重合体（Ｂ）が、前記（Ｉ）〜（ＶII）の要件を全て満たすと、この共重合体（Ｂ）を用いて得られる重合体組成物は、耐熱性が向上し、高温下で使用した際のべた付きの程度がより低くなる。【０１０９】
さらに、本発明のプロピレン系重合体組成物（Ｘ３）におけるプロピレン・エチレン・α−オレフィン共重合体（Ｂ）は、以下の（Ｖ）〜（ＶII）のいずれか１つ以上を満たすことが好ましい。【０１１０】
（Ｖ）示差走査熱量計（ＤＳＣ）により測定した融点（Ｔｍ）が、８０℃未満である。【０１１１】
前記（Ｉ）、（II）および（III）の要件を満たしながら、さらに融点がこのような範囲にあるプロピレン・エチレン・α−オレフィン共重合体（Ｂ）、さらに好ましくは前記（Ｉ）、（II）、（III）および（IＶ）の要件を満たしながら、融点がこのような範囲にあるプロピレン・エチレン・α−オレフィン共重合体（Ｂ）は、立体規則性が高く（インバージョンが少ない）組成分布が狭く均一な分子構造を有していることを意味しており、本発明において好適である。【０１１２】
（ＶI）示差走査熱量計（ＤＳＣ）で測定したガラス転移温度（Ｔｇ）が、−４０〜−１０℃の範囲にある。【０１１３】
前記（Ｉ）、（II）および（III）の要件を満たし、さらにガラス転移温度（Ｔｇ）がこのような範囲にあるプロピレン・エチレン・α−オレフィン共重合体（Ｂ）、さらに好ましくは前記（Ｉ）、（II）、（III）および（IＶ）の要件を満たしながら、ガラス転移温度（Ｔｇ）がこのような範囲にあるプロピレン・エチレン・α−オレフィン共重合体（Ｂ）は、立体規則性が高く（インバージョンが少ない）、組成分布が狭く均一な分子構造を有していることを意味しており、またプロピレン系重合体組成物（Ｘ３）の低温特性も向上するため非常に好ましい。【０１１４】
なお、上記プロピレン・エチレン・α−オレフィン共重合体（Ｂ）の融点（Ｔｍ）およびガラス転移温度（Ｔｇ）を決定する際のＤＳＣ測定条件は、上記と同様である。【０１１５】
（ＶII）ＡＳＴＭ  Ｄ２２４０に準拠して測定したショアＡ硬度が、８３〜９８、好ましくは８５〜９５、より好ましくは８８〜９５の範囲にある。【０１１６】
前記（Ｉ）、（II）および（III）の要件を満たし、さらにショアＡ硬度がこのような範囲にあるプロピレン・エチレン・α−オレフィン共重合体（Ｂ）、さらに好ましくは前記（Ｉ）、（II）、（III）および（IＶ）の要件を満たしながら、ショアＡ硬度がこのような範囲にあるプロピレン・エチレン・α−オレフィン共重合体（Ｂ）を使用することで、プロピレン系重合体組成物（Ｘ３）の被着体への粘着性を目的の範囲に設計しやすくなり、また被着体への汚染を長期に渡り抑制できるため、好ましい。【０１１７】
プロピレン・エチレン・α−オレフィン共重合体の硬度がこのような範囲にあることは、プロピレン・エチレン・α−オレフィン共重合体が最適な結晶性を有していることを意味し、本発明（Ｘ３）の課題である耐熱性（特に高い加熱変形温度に対する耐熱性）、透明性などの諸物性と、高温下で長時間使用した際のべた付き発生防止し、被着体への汚染を長期に渡り抑制することが可能になる。そのため、特に保護フィルム用として好適である。また、特に硬度が好ましい範囲にあるものは、被着体への粘着性と、長期に渡る被着体への汚染の抑制を高いレベルで両立できる。【０１１８】
本発明におけるプロピレン・エチレン・α−オレフィン共重合体（Ｂ）が、前記（Ｉ）〜（ＶII）の要件を全て満たすと、この共重合体（Ｂ）を用いて得られる重合体組成物は、耐熱性が向上し、高温下で使用した際のべた付きの程度がより低くなる。【０１１９】
本発明において、プロピレン・エチレン・α−オレフィン共重合体（Ｂ）のＭＦＲ（ＡＳＴＭＤ１２３８、２３０℃、２．１６ｋｇ荷重下）は、特に制限はないが、０．０１〜５０ｇ／１０分であることが好ましく、０．０５〜１０ｇ／１０分であることがより好ましく、０．１〜４ｇ／１０分であることがさらに好ましい。【０１２０】
ＭＦＲがこの範囲にあると、本発明のプロピレン系重合体組成物の強度や耐衝撃性、あるいはこれらを加工する際の成形性が向上するため好ましい。【０１２１】
プロピレン・エチレン・α−オレフィン共重合体（Ｂ）の製造方法としては、特に制限はないが、オレフィンをアイソタクチックまたはシンジオタクチック構造で立体規則性重合することのできる公知の触媒、例えば固体状チタン成分と有機金属化合物を主成分とする触媒、またはメタロセン化合物を触媒の一成分として用いたメタロセン触媒の存在下でプロピレンを重合あるいはプロピレンと他のα-オレフィンを共重合させることによって製造することができる。好ましくは、後述のように、メタロセン触媒の存在下、プロピレン、エチレンおよび炭素数４〜２０のα-オレフィンを共重合させることにより得られ、例えば国際公開番号：ＷＯ２００４／０８７７７５パンフレットに記載の触媒、例えば実施例ｅ１からｅ５に記載の触媒等を用いることができる。【０１２２】
〔プロピレン系重合体組成物（Ｘ０）〜（Ｘ３）〕
本発明のプロピレン重合体組成物（Ｘ０）は、前記（Ａ）プロピレン系重合体（ＰＰ）1〜９９重量部と、前記（Ｂ）プロピレン・エチレン・α-オレフィン共重合体９９〜１重量部とを含んでなる。【０１２３】
両成分の比率がこのような範囲にあることで、透明性、耐熱性（特に高い加熱変形温度に対する耐熱性）に優れるとともに高温下で長時間使用してもべた付きが発生しないエラストマーが得られる。【０１２４】
本発明のプロピレン系重合体組成物（Ｘ１）または（Ｘ３）は、前記（Ａ）プロピレン系重合体（ＰＰ）1〜３０重量部、好ましくは４〜２５重量部と、前記（Ｂ）プロピレン・エチレン・α-オレフィン共重合体７０〜９９重量部、好ましくは７５〜９６重量部（ただし（Ａ）成分と（Ｂ）成分との合計を１００重量部とする）とを含んでなる。【０１２５】
両成分の比率がこのような範囲にあることで、柔軟性、透明性、ゴム弾性、耐熱性、機械物性の優れるエラストマーが得られる。【０１２６】
また、両成分の比率が好ましい範囲にあるものほど、高温下で使用した際のべた付きの程度がより低くなるため好適である。【０１２７】
本発明のプロピレン系重合体組成物（Ｘ２）は、前記（Ａ）プロピレン系重合体（ＰＰ）９９〜３１重量部、好ましくは９７〜５０重量部、より好ましくは９７〜６０重量部と、前記（Ｂ）プロピレン・エチレン・α-オレフィン共重合体１〜６９重量部、好ましくは３〜５０重量部、より好ましくは３〜４０重量部（ただし（Ａ）成分と（Ｂ）成分との合計を１００重量部とする）とを含んでなる。【０１２８】
両成分の比率がこのような範囲にあることで、柔軟性、透明性、耐衝撃性、耐白化性の優れるポリプロピレン製品が得られる。【０１２９】
また、両成分の比率が好ましい範囲にあるものほど、高温下で使用した際のべた付きの程度がより低くなるため好適である。【０１３０】
本発明のプロピレン系重合体組成物は、プレス成形した厚さ２ｍｍのシートのコア部分をルテニウム酸にて染色し、透過型電子顕微鏡（ＴＥＭ）にて観察した場合、相分離構造が観察されないことが特徴である。なお、プレスシートは、以下のようにして作製する。本発明のプロピレン系重合体組成物を用いて、１９０℃に設定した油圧式熱プレス成形機を用いて、５分余熱後、１０ＭＰａ加圧下にて、２分間成形したのち、２０℃で１０ＭＰａの加圧下で４分間冷却することにより所定の厚みのシートを作製することにより試験片を得る。上記のプレスシートのコア部分から、ミクロトームを用いて約１００ｎｍ程度の切片を切り出す。該切片をルテニウム染色して、ＴＥＭにて１０００〜１０万倍の間の適切な倍率にて観察を行う。【０１３１】
相分離構造を有していないことは、前記観察により、着色が相対的に濃い相と薄い相との境界線が確認できないことにより確認できる。例えば、図１がこれにあたる。【０１３２】
ここで本発明の組成物が相分離構造を有することは、着色が相対的に濃い相と薄い相とに分かれていることを確認することにより行うことができる。例えば、図２、３がこれにあたり、この中で白色の球状ドメインとして観察されるものが、結晶性が高い（Ａ）プロピレン系重合体（ＰＰ）に由来すると考えられる。【０１３３】
なお、本発明の組成物が相分離構造を有しないためには、（Ｂ）プロピレン・エチレン・α-オレフィン共重合体が前記の（Ｉ）、(II)および（III)を満たし、好ましくは（Ｉ）〜（IＶ）を満たす場合である。【０１３４】
プロピレン系重合体組成物（Ｘ１）は、プレス成形した厚さ２ｍｍのシートの内部ヘイズが１５％未満、好ましくは１０％未満である。このときのサンプルは、透過型電子顕微鏡（ＴＥＭ）観察で用いたものと同じ条件で成形し、成形後７２時間以上経過したものを用いる。【０１３５】
プロピレン系重合体組成物（Ｘ１）の内部ヘイズがこの範囲にあるためには、上述のように（Ａ）プロピレン系重合体（ＰＰ）と（Ｂ）プロピレン・エチレン・α-オレフィン共重合体が相分離構造をとらない場合に典型的には達成され、特に（Ｂ）プロピレン・エチレン・α-オレフィン共重合体が前記の（Ｉ）〜（ＶII）を満たす場合であることが好ましい。【０１３６】
また、プロピレン系重合体組成物（Ｘ１）は、全光線透過率が９０％以上、好ましくは９３％以上、より好ましくは９５％以上である。このときのサンプルは、透過型電子顕微鏡（ＴＥＭ）観察で用いたものと同じ条件で成形し、成形後７２時間以上経過したものを用いる。内部ヘイズと同様に、プロピレン系重合体組成物（Ｘ１）の全光線透過率がこの範囲にあるためには、上述のように（Ａ）プロピレン系重合体（ＰＰ）と（Ｂ）プロピレン・エチレン・α-オレフィン共重合体が相分離構造をとらない場合に典型的には達成され、特に（Ｂ）プロピレン・エチレン・α-オレフィン共重合体が前記の（Ｉ）〜（ＶII）を満たす場合であることが好ましい。【０１３７】
プロピレン系重合体組成物（Ｘ２）は、プレス成形した厚さ２ｍｍのシートの全光線透過率が、以下の式〔２〕を満たすことが好ましい。【０１３８】
Ｉ（Ｘ２）＞Ｉ（Ａ）  ・・・〔２〕
（ここで、Ｉ（Ｘ２）はプロピレン系重合体組成物（Ｘ２）の全光線透過率を表し、Ｉ（Ａ）はプロピレン系重合体組成物（Ｘ２）中の（Ａ）プロピレン系重合体（ＰＰ）単体の全光線透過率を表す）。【０１３９】
このときのプレスシートは、以下のようにして作製する。１９０℃に設定した油圧式熱プレス成形機を用いて、５分余熱後、１０ＭＰａ加圧下で２分成形したのち、２０℃で１０ＭＰａの加圧下で４分間冷却することにより所定の厚みのシートを作製することにより試験片を得る。【０１４０】
プロピレン系重合体組成物（Ｘ２）の全光線透過率がこの条件を満たすためには、典型的にはプロピレン系重合体組成物（Ｘ２）が明確な相分離構造をとらない場合に達成できる。すなわち、上述のように（Ａ）プロピレン系重合体（ＰＰ）と（Ｂ）プロピレン・エチレン・α-オレフィン共重合体が相分離構造をとらないことが必要であり、このためには（Ｂ）プロピレン・エチレン・α-オレフィン共重合体が前記の（Ｉ）〜（ＶII）を満たすことが好ましい。【０１４１】
また、プロピレン系重合体組成物（Ｘ２）は、上記に加えプレス成形した厚さ２ｍｍのシートの内部ヘイズが以下の関係式〔３〕を満たしているものも好ましい。【０１４２】
Ｈｚ（Ｘ２）＜Ｈｚ（Ａ）  ・・・〔３〕
（ここで、Ｈｚ（Ｘ２）はプロピレン系重合体組成物（Ｘ２）の内部ヘイズを表し、Ｈｚ（Ａ）はプロピレン系重合体組成物（Ｘ２）中の（Ａ）プロピレン系重合体（ＰＰ）単体の内部ヘイズを表す）。【０１４３】
本発明においては、上記のような本発明のプロピレン系重合体組成物を構成する（Ａ）プロピレン系重合体（ＰＰ）と（Ｂ）プロピレン・エチレン・α-オレフィン共重合体の少なくとも一方または両方が、極性モノマーによりグラフト変性されていても良い。【０１４４】
例えば（Ａ）成分の一部または全部がグラフト変性されていても良く、（Ｂ）成分の一部または全部がグラフト変性されていてもよく、（Ａ）成分、（Ｂ）成分のそれぞれについて一部または全部がグラフト変性されていても良い。【０１４５】
この極性モノマーとしては、水酸基含有エチレン性不飽和化合物、アミノ基含有エチレン性不飽和化合物、エポキシ基含有エチレン性不飽和化合物、芳香族ビニル化合物、不飽和カルボン酸あるいはその誘導体、ビニルエステル化合物、塩化ビニル、カルボジイミド化合物、シランカップリング剤などが挙げられる。【０１４６】
極性モノマーとしては、特に不飽和カルボン酸またはその誘導体、シランカップリング剤が特に好ましい。不飽和カルボン酸またはその誘導体としては、カルボン酸基を１以上有する不飽和化合物、カルボン酸基を有する化合物とアルキルアルコールとのエステル、無水カルボン酸基を１以上有する不飽和化合物等を挙げることができ、不飽和基としては、ビニル基、ビニレン基、不飽和環状炭化水素基などを挙げることができる。【０１４７】
またシランカップリング剤としては、例えばｎ−ブチルトリメトキシシラン、ｎ−ブチルトリエトキシシラン、ｎ−ヘキシルトリメトキシシラン、ｎ−ヘキシルトリエトキシシラン、ｎ−オクチルトリメトキシシラン、ｎ−オクチルトリエトキシシラン、ｎ−オクチルトリプロポキシシラン、ビニルトリエトキシシラン、ビニルトリメトキシシラン、ビニルトリス（β−メトキシエトキシシラン）、γ−グリシドキシプロピルトリメトキシシラン、γ−アミノプロピルトリエトキシシランなどを挙げることができる。【０１４８】
また押出機などを用いて、被変性体と極性モノマーとを反応させて、変性プロピレン系重合体組成物を製造することもできる。【０１４９】
このような少なくとも一部または全部が極性モノマーによりグラフト変性されたプロピレン系重合体組成物は、例えば押出機などを用いて、被変性体（未変性のプロピレン系重合体組成物）と極性モノマーとを反応させて得られる。あるいは、既に変性された（Ａ）成分または（Ｂ）成分どちらかと未変性の（Ａ）成分または（Ｂ）成分とを混合して得ることもできる。また、既に変性された（Ａ）成分または（Ｂ）成分同士を混合して得てもよい。【０１５０】
また、本発明のプロピレン系重合体組成物には、本発明の目的を損なわない範囲内で、他の重合体を任意成分として含んでいても良い。【０１５１】
その場合、配合量には特に制限はないが、例えば本発明で用いる（Ａ）プロピレン系重合体と（Ｂ）プロピレン・エチレン・α−オレフィン共重合体の合計１００重量部に対して０．１〜３０重量部程度であることが好ましい。【０１５２】
本発明のプロピレン系重合体組成物（Ｘ１）または（Ｘ３）には、プロピレン系重合体組成物１００重量部に対して、スチレン・ジエン系共重合体、またはその水素添加物、スチレン・イソブチレン共重合体、からなる群から選ばれる１種類以上のエラストマーが５〜４００重量部、好ましくは１０〜３５０重量部、より好ましくは１５〜３００重量部添加されていることも好ましい。上記エラストマーが含まれることで、粘着力が大きくなり、たとえば粘着剤用途ととして、好適に用いることができる。【０１５３】
また他のエラストマー、他の樹脂を含まないで、重合体成分としては（Ａ）成分と（Ｂ）成分のみからなることも１つの態様である。この場合、特に透明性に優れる。【０１５４】
本発明のプロピレン系重合体組成物には、本発明の目的を損なわない範囲で、耐候性安定剤、耐熱安定剤、帯電防止剤、スリップ防止剤、アンチブロッキング剤、防曇剤、核剤、滑剤、顔料、染料、可塑剤、老化防止剤、塩酸吸収剤、酸化防止剤等の添加剤が必要に応じて配合されていてもよい。また本発明に係るプロピレン系重合体組成物の透明性をさらに付与させる目的には特定の任意成分である核剤（結晶核剤、透明核剤ということもある）を含んでも良い。この場合、例えば核剤はジベンジリデンソルビトール系核剤、リン酸エステル塩系核剤、ロジン系核剤、安息香酸金属塩系核剤等であり、配合量は特に制限はないが、プロピレン系重合体組成物中の（Ａ）成分と（Ｂ）成分の合計１００重量部に対して０．１〜１重量部程度があることが好ましい。【０１５５】
本発明のプロピレン系重合体組成物は、例えばブロー成形法、射出成形法、プレス成形法、押出成形法、インフレーション成形法などの公知の成形方法により加工することができる。【０１５６】
プロピレン系重合体組成物（Ｘ１）を、前記の公知成形方法で成形して得られた成形体のＤＳＣ曲線〔ＤＳＣ測定条件；成形体の一部から採取した試料をアルミパンに詰め、（i）０℃まで降温させて１分間保持したのち、（ii）２０℃／分で２００℃まで昇温する〕においては、（Ｂ）プロピレン・エチレン・α-オレフィン共重合体に起因する低温側の吸熱ピーク（ＴｍＢ（１ｓｔＲｕｎ））と、（Ａ）プロピレン系重合体（ＰＰ）に起因する高温側の吸熱ピーク（ＴｍＡ（１ｓｔＲｕｎ））が観察される。また、（Ｂ）プロピレン・エチレン・α-オレフィン共重合体に起因する低温側の吸熱ピーク（ＴｍＢ（１ｓｔＲｕｎ））は通常３０℃〜６０℃に観察される。【０１５７】
同様に、プロピレン系重合体組成物（Ｘ３）から得られた成形体のＤＳＣ曲線においても、（Ｂ）プロピレン・エチレン・α-オレフィン共重合体に起因する低温側の吸熱ピーク（ＴｍＢ（１ｓｔＲｕｎ））と、（Ａ）プロピレン系重合体（ＰＰ）に起因する高温側の吸熱ピーク（ＴｍＡ（１ｓｔＲｕｎ））が観察され、（Ｂ）プロピレン・エチレン・α-オレフィン共重合体に起因する低温側の吸熱ピーク（ＴｍＢ（１ｓｔＲｕｎ））は通常４０℃〜８０℃に観察される。【０１５８】
驚くべきことに、本発明者らはプロピレン系重合体組成物（Ｘ１）または（Ｘ３）を、特定の温度（Ｔａ℃）下で、特定の時間（ｔ 時間）アニールを行うと、ＴｍＢ（１ｓｔＲｕｎ）が該アニール処理を行った温度（Ｔａ℃）よりも約５℃〜２０℃ほど高温側にシフトすることを見出している。アニール条件は、通常３０℃〜１２０℃、好ましくは３５℃〜１００℃、より好ましくは４０℃〜８０℃で、通常、１時間、好ましくは１２時間、より好ましくは２４時間、特に好ましくは７２時間以上の熱処理が行われる。アニール処理によって、プロピレン系重合体組成物（Ｘ１）または（Ｘ３）における（Ｂ）プロピレン・エチレン・α-オレフィン共重合体の結晶構造がより安定な状態へと遷移し、より強固な結晶を形成したためと推定している。アニール処理によってこのような状態へと変化したプロピレン系重合体組成物（Ｘ１）または（Ｘ３）は、より優れた耐熱性を有する。従って、プロピレン系重合体組成物（Ｘ１）または（Ｘ３）からなる成形体の中でも、前記した熱処理を施したプロピレン系重合体組成物（Ｘ１）または（Ｘ３）からなる成形体は本願発明に係る、特に好適な成形体である。なお、熱処理の方法については特に制限はなく、常圧下で処理を行う方法、オートクレーブなど加圧下で処理を行う方法など公知の熱処理設備を用いることができる。【０１５９】
本発明のプロピレン系重合体組成物に対する用途例を以下に挙げるが、特にこれらに限られるものではない。【０１６０】
本発明のプロピレン系重合体組成物の用途には、自動車の内装部品、自動車外装部品、家電部品、土木・建材部品、包装材料、シール材、粘着剤、日用・産業材、医療材、衣料材、光学材料、玩具、レジャー用品などに好適に利用でき、具体的には、キャップライナー、ガスケット、ガラス中間膜、ドア、ドア枠、窓枠、廻縁、巾木、開口枠等、床材、天井材、壁紙等、文具、オフィス用品、滑り止めシート、建材表皮材、パイプ、電線、シース、ワイヤーハーネス、プロテクトフィルム粘着層、ホットメルト粘着剤、サニタリー用品、医療バッグ・チューブ、不織布、伸縮材、繊維、靴底、靴のミッドソール、インナーソール、ソール、サンダル、包装用フィルム、シート、食品包装用フィルム（外層、内層、シーラント、単層）、ストレッチフィルム、ラップフィルム、食器、レトルト容器、延伸フィルム、通気性フィルム、電気電子素子用封止シート、該封止シートの各種用途（太陽電池用封止シート、太陽電池モジュール、発電設備など）などに好適である。【０１６１】
中でも、長期間高温下で使用される自動車の内装部品、土木・建材部品、包装材料、シール材、べた付きによる衛生性、性能悪化の懸念がある医療材用途、粘着剤などにおいて特に好ましく適用できる。【０１６２】
また、高温下、長時間使用してから剥がしたときに、被着体への汚染が発生しないことが必要な保護フィルム粘着層の粘着剤や、光の透過性および透明性を利用した導光シート、より具体的には、携帯電話のキーの裏側にある、ＬＥＤ光の透過および繰り返しのキーの押し込みでの復元のため、透過性、柔軟性、ゴム弾性（ＣＳ）、さらには高温下、長時間使用しても表面へのべた付きが発生しないことが必要なキーパッド用のシートに好適に使用できる。【０１６３】
本発明では、前記した粘着剤からなる粘着層を有する、少なくとも１層以上の粘着シート又はフィルムであることも好ましい。本発明の粘着剤を使用した多層フィルムとしては、具体的には前記本発明のプロピレン系重合体組成物（Ｘ１またはＸ３）を含む粘着剤からなる表面層（粘着層）が、単層または多層構成の基材の片面または両面へ積層されてなるものである。【０１６４】
多層フィルムにおける基材層としては特に制限はないが、好ましくは熱可塑性樹脂であり、例えばポリプロピレン系樹脂（プロピレンの単独重合体および、プロピレンと少量のα−オレフィンとのランダムまたはブロック共重合体）、ポリエチレン系樹脂（低密度ポリエチレン、中密度ポリエチレン、高密度ポリエチレンおよび線状低密度ポリエチレン）、公知のエチレン系重合体（エチレン−α−オレフィン共重合体、エチレン−エチルアクリレート共重合体；エチレン−酢酸ビニル共重合体、エチレン−メチルメタクリレート共重合体、エチレン−ｎ−ブチルアクリレート共重合体）、ポリ−４−メチル−ペンテン−１、ならびにこれらの組合せを例示することができる。【０１６５】
表面層（粘着層）と基材間の良好な接着力を得る観点から、表面層（粘着層）と直接接する層には本発明のプロピレン系重合体組成物（Ｘ１またはＸ３）を含む粘着剤との相容性のよいポリオレフィン系樹脂を用いることが好ましい。【０１６６】
基材層の表面は、コロナ放電処理、プラズマ処理、フレーム処理、電子線照射処理および紫外線照射処置のような表面処理法で処理されていても良く、基材層は無色透明の層であっても良いし、着色された又は印刷された層であっても良い。【０１６７】
基材は一軸または二軸方向に延伸されたものを用いることもできる。【０１６８】
本発明の粘着剤を使用した多層フィルムの製造方法としては例えば公知の多層フィルムの成形方法で得ることができるが、好ましい方法としてＴダイフィルム成形法やインフレーションフィルム成形法を用いて本発明のプロピレン系重合体組成物（Ｘ１またはＸ３）を含む粘着剤からなる表面層と基材層を共押出する方法や、予め成形された基材上に本発明のプロピレン系重合体組成物（Ｘ１またはＸ３）を含む粘着剤からなる表面層（粘着層）を押出コーティングして得る方法などが例示できる。【０１６９】
本発明の多層フィルムは一軸方向または二軸方向に延伸されていても良い。一軸延伸の好ましい方法として、通常用いられているロール延伸法を例示することができる。二軸延伸の方法として、一軸延伸の後に二軸延伸を行う逐次延伸法や、チューブラ延伸法のような同時二軸延伸法を例示することができる。また粘着剤を溶媒に溶かして基材にコートする方法もある。【０１７０】
本発明の粘着剤を使用した表面保護フィルム（多層フィルム）の厚さは特に限定されないが、好ましくは５〜５０００μｍ程度、より好ましくは１０〜１０００μｍ程度である。表面層（粘着層）の厚さは特に制限がなく、被着体の種類や要求される物性（たとえば粘着強度）に応じて選択できるが、通常１〜１０００μｍ、好ましくは３〜５００μｍである。【０１７１】
本発明の粘着剤を使用した多層フィルムを（表面）保護フィルムとして使用する場合、本発明の多層フィルム同士のブロッキング（くっつき）を防ぐために剥離紙や剥離フィルムを挟んだり、基材層の背面に剥離剤を塗布したりしても良い。【０１７２】
基材層用の熱可塑性樹脂は、必要に応じて基材層表面に滑り性のような機能を付与するために、離型剤のような添加剤と組合せて用いてもよい。【０１７３】
本発明の粘着剤を用いて得られた多層フィルムはアルミニウム板、鋼板、ステンレス板等の金属板、およびそれらの塗装板、あるいはガラス板、合成樹脂板等の加工用部材、さらにはこれらの部材を用いた家電製品や自動車部品、電子部品を保護するための表面保護フィルムとして好適に利用でき、例えば、光学板保護フィルム、レンズ保護フィルム、半導体ウエハー用バックグラインドテープ、ダイシングテープ、プリント基板用保護テープのようなエレクトロニクス分野、窓ガラス保護用フィルム、焼付塗装用フィルム、などが例示することができる。【０１７４】
［実施例］
以下、本発明を実施例により説明するが、本発明は、この実施例により何ら限定されるものではない。【０１７５】
［評価項目］
（１）プロピレン系重合体組成物（実施例１〜５、比較例１〜４）の物性
ａ）ＴＥＭ像観察
２ｍｍ厚みのプレスシートサンプルを用いてこれを観察した。なお、プレスシートは以下のようにして作製する。１９０℃に設定した油圧式熱プレス成形機を用いて、５分余熱後、１０ＭＰａ加圧下、２分で成形したのち、２０℃で１０ＭＰａの加圧下で４分間冷却することにより所定の厚みのシートを作製することにより試験片を得る。【０１７６】
ｂ）硬度（ショアＡ硬度）
２ｍｍ厚みのプレスシートサンプル（ＴＥＭ写真観察に用いたものと同一）を用いて、成形後室温で７２時間経過させた後、Ａ型測定器を用い、押針接触後直ちに目盛りを読み取った（ＡＳＴＭ  Ｄ−２２４０に準拠）。【０１７７】
ｃ）透明性（内部ヘイズ、全光線透過率）
２ｍｍ厚みのプレスシートサンプル（ＴＥＭ写真観察に用いたものと同一の方法で成形）を用いて、日本電色工業（株）製のデジタル濁度計「ＮＤＨ−２０００」、Ｃ光源を用いてシクロヘキサノール溶液中で拡散透過光量および全透過光量を測定し、下式により内部ヘイズおよび全光線透過率を計算した。【０１７８】
内部ヘイズ（［％］）＝１００×（拡散透過光量）／（全透過光量）
全光線透過率（［％］）＝１００×（全透過光量）／（入射光量）
ｄ）機械物性（破断点強度、破断点伸び、ヤング率）
ＪＩＳ  Ｋ７１１３−２に準拠し、２ｍｍ厚みのプレスシートサンプル（ＴＥＭ写真観察に用いたものと同一の方法で成形）にて破断点強度（ＴＳ、［ＭＰａ］）、破断点伸び（チャック間、ＥＬ、［％］）、ヤング率（ＹＭ、［ＭＰａ］）を測定した（引張り速度＝２００ｍｍ／ｍｉｎ）。【０１７９】
ｅ）ゴム弾性（圧縮永久歪  ＣＳ、［％］）
２ｍｍ厚みのプレスシートサンプル（ＴＥＭ写真観察に用いたものと同一）を６枚重ねて２５％圧縮し、所定の温度（２３℃、または７０℃）で２４時間保持した後解放し、試験後厚みを測定する。この結果より、下式に従って、２４時間保持後の残留歪（圧縮永久歪）を算出する。【０１８０】
残留歪（％）＝１００×（試験前厚み-試験後厚み）／（試験前厚み-圧縮時の厚み）
ｆ）耐熱性（加熱変形、ＴＭＡ軟化温度［℃］）
２ｍｍ厚みのプレスシートサンプル（ＴＥＭ写真観察に用いたものと同一）を用いて、ＪＩＳ  Ｋ７１９６に準拠して、熱機械分析装置（ＴＭＡ）を用いて、昇温速度５℃／ｍｉｎで１．８ｍｍφの平面圧子に２ｋｇｆ／ｃｍ2の圧力をかけ、ＴＭＡ曲線より針進入温度（℃）を求めた。【０１８１】
ｇ）耐熱性（長時間熱処理実施後の室温雰囲気下でのべた付き試験）
キャスト成形機（押出温度１９０℃、引き取り速度３ｍ／ｍｉｎ）にて５００μｍの単層シートを作成、これをギアオーブンで８０℃×１週間処理した。取り出したサンプルを室温まで冷却した後、２時間後に以下の試験を実施した。【０１８２】
（ｇ−1）べた付きの有無（官能試験）
取り出したシートの表面のべた付きの有無を、以下の評点で判定した。【０１８３】
○：  べた付き無し
×：  べた付きあり
（ｇ−２）粘着力（［Ｎ／ｃｍ］）
サンプルシートを幅１２．５ｍｍ、長さ１２０ｍｍに切り出してこれの表面（キャスト成形時のチルロール接触面）同士を重ね合わせた試料を作成し、それぞれの試料に２．５ｋｇの荷重をかけて下記の条件で処理した後、これらの剥離強度（Ｔ剥離）を測定して耐ブロッキング性（２３℃×２４時間）を評価した。【０１８４】
ｈ）耐熱性（長時間熱処理実施後の高温下でのタック試験）
キャスト成形機（押出温度１９０℃、引き取り速度３ｍ／ｍｉｎ）にて５００μｍの単層シートを作成、これを恒温室で４０℃×１週間処理した後、恒温室内（４０℃）で以下の評価を実施した。【０１８５】
（ｈ−1）タックの有無（官能試験）
シートの面同士を接触させ、このときのシートのタックの有無を以下の評点で評価した。【０１８６】
○：  タックがなくシートが簡単に剥がれる
×：  タックが強くシートが剥がれない
ｉ）示差走査熱量計（ＤＳＣ）によるＴｍＢ（１ｓｔＲｕｎ）の測定
上記（ｇ）耐熱性（長時間熱処理実施後の室温雰囲気下でのべた付き試験）および（ｈ）耐熱性（長時間熱処理実施後の高温下でのタック試験）で処理を行ったサンプルの断片を用いて、プロピレン系重合体組成物のＤＳＣ曲線を測定した。測定条件は以下のとおりである。【０１８７】
試料を（i）０℃まで降温させて１分間保持したのち（ii）２０℃／分で２００℃まで昇温させ、（ii）で得られた吸熱曲線を解析して低温側の吸熱ピークＴｍＢ（１ｓｔＲｕｎ）を解析した。【０１８８】
（２）プロピレン系重合体組成物（参考例１、実施例１１〜１２、比較例１１〜１３）の物性
ａ）ＴＥＭ像観察
２ｍｍ厚みのプレスシートサンプルを用いてこれを観察した。なお、プレスシートは以下のようにして作製する。１９０℃に設定した油圧式熱プレス成形機を用いて、５分余熱後、１０ＭＰａ加圧下で２分で成形したのち、２０℃で１０ＭＰａの加圧下で４分間冷却することにより所定の厚みのシートを作製することにより試験片を得る。【０１８９】
ｂ）透明性（内部ヘイズ、全光線透過率）
２ｍｍ厚みのプレスシートサンプル（ＴＥＭ写真観察に用いたものと同一の方法で成形）を用いて、日本電色工業（株）製のデジタル濁度計「ＮＤＨ−２０００」、Ｃ光源を用いてシクロヘキサノール溶液中で拡散透過光量および全透過光量を測定し、下式により内部ヘイズおよび全光線透過率を計算した。【０１９０】
内部ヘイズ（［％］）＝１００×（拡散透過光量）／（全透過光量）
全光線透過率（［％］）＝１００×（全透過光量）／（入射光量）
ｃ）機械物性（降伏点応力、破断点強度、破断点伸び、ヤング率）
ＪＩＳ  Ｋ７１１３−２に準拠し、２ｍｍ厚みのプレスシートサンプル（ＴＥＭ写真観察に用いたものと同一の方法で成形）にて降伏点応力（ＹＳ、［ＭＰａ］）、破断点強度（ＴＳ、［ＭＰａ］）、破断点伸び（チャック間、ＥＬ、［％］）、ヤング率（ＹＭ、［ＭＰａ］）を測定した（引張り速度＝２００ｍｍ／ｍｉｎ）。【０１９１】
ｄ）耐白化性（官能試験）
０．５ｍｍ厚みのプレスシートサンプル（ＴＥＭ写真観察に用いたものと同一の方法で成形）を、折り曲げて目視で判断した。【０１９２】
○：白化なし
△：僅かに白化有り
×：顕著な白化有り
ｆ）耐熱性（べた付き試験）
０．５ｍｍ厚みのプレスシートサンプル（ＴＥＭ写真観察に用いたものと同一の方法で成形）をギアオーブンで８０℃×１週間処理した。取り出したサンプルを室温まで冷却した後、２時間後にサンプルの表面のべた付きの有無（官能試験）を、以下の評点で判定した。【０１９３】
○：べた付き無し
△：わずかにべた付きあり
×：べた付きあり
（３）プロピレン系重合体組成物（実施例２１〜２６、比較例２１〜２２）の物性
ａ）被着体粘着力
粘着フィルムの試験方法（ＪＩＳ Ｚ０２３７−２０００）に準拠して、粘着力を測定した。粘着フィルムサンプルの、粘着力を測定する対象でない面には２５μｍのポリエチレンテレフタレートのシートを貼り付けた。試験板として黒色アクリル板（三菱レーヨン製、商品名 アクリライトＲＥＸ、形状 50ｍｍ幅ｘ100ｍｍ長さｘ2ｍｍ厚）と粘着フィルムを温度２３℃、相対湿度５０％の環境下に１時間放置した後、粘着フィルムを約２ｋｇのゴムロールで圧力を加えながら２往復通過させて試験板に貼り付けた。貼り付け後、温度２３℃、相対湿度５０％の一定環境下に１時間置いた後、温度２３℃相対湿度５０％の環境で、１８０°方向に、速度３００ｍｍ／分で黒色アクリル板から引き剥がし粘着力を測定した。これを初期粘着力とする。【０１９４】
６０℃の被着体粘着力は上記のように貼り付け後、６０℃のオーブンに１日間エージングした試験サンプルを、温度２３℃、相対湿度５０％の一定環境下に１時間置いた後、温度２３℃相対湿度５０％の環境で、１８０°方向に、速度３００ｍｍ／分で黒色アクリル板から引き剥がし粘着力を測定した。【０１９５】
ｂ）被着体への耐汚染性
粘着フィルムサンプルの粘着層を、ゴムローラーを用いて黒色アクリル板（三菱レーヨン製、商品名 アクリライトＲＥＸ、形状 50ｍｍ幅ｘ100ｍｍ長さｘ2ｍｍ厚）へ貼付けて（23℃）、試験サンプルを作成した。この試験サンプルを４０℃または６０℃雰囲気下のオーブンへ投入し、１日間エージングしたそれぞれの試験サンプルから粘着フィルムサンプルを剥離してアクリル板表面に転写があるか目視で評価した。評価基準は以下の通りである。【０１９６】
○：汚染なし
△：わずかに汚染あり
×：顕著な汚染あり
（４）本発明の実施例及び比較例に用いた原材料
（Ａ）プロピレン系重合体（ＰＰ）
（Ａ−１）ホモポリプロピレン（ｈＰＰ）
Ａ−１の物性値の測定法および物性値を以下および表３に示す。なお、表３の物性は、上記評価項目と同様の方法にて測定した。【０１９７】
ａ）融点（Ｔｍ）
示差走査熱量計（ＤＳＣ）により発熱・吸熱曲線を求め、昇温時の最大融解ピーク位置の温度をＴｍとした。測定は、試料をアルミパンに詰め、（ｉ）１００℃／分で２００℃まで昇温して、２００℃で５分間保持したのち、（ii）２０℃／分で−５０℃まで降温し、次いで（iii）２０℃／分で２００℃まで昇温し、得られた吸熱曲線を解析して求めた。【０１９８】
この結果、融点（Ｔｍ）は、１６１℃であった。【０１９９】
ｂ）ＭＦＲ
ＡＳＴＭ  Ｄ−１２３８に準拠し、１９０℃または２３０℃、２．１６ｋｇ荷重におけるＭＦＲを測定した。【０２００】
この結果、ＭＦＲ（２３０℃）は、７．０ｇ／１０ｍｉｎであった。【０２０１】
ｃ）アイソタクティックペンタッド分率（ｍｍｍｍ分率）
13Ｃ−ＮＭＲを用いて求めた。【０２０２】
その結果、ｍｍｍｍは、９６．５％であった。【０２０３】
ｄ）分子量分布（Ｍｗ／Ｍｎ）
ＧＰＣ（ゲルパーミエーションクロマトグラフィー）を用い、オルトジクロロベンゼン溶媒（移動相）とし、カラム温度１４０℃で測定した（ポリスチレン換算、Ｍｗ：重量平均分子量、Ｍｎ：数平均分子量）。具体的には、分子量分布（Ｍｗ／Ｍｎ）は、Waters社製ゲル浸透クロマトグラフAlliance ＧＰＣ- ２０００型を用い、以下のようにして測定した。分離カラムは、ＴＳＫgel ＧＮＨ６-ＨＴを２本、およびＴＳＫgel ＧＮＨ６-ＨＴＬを２本であり、カラムサイズはいずれも直径７．５ｍｍ、長さ３００ｍｍであり、カラム温度は１４０℃とし、移動相にはｏ-ジクロロベンゼン（和光純薬工業）および酸化防止剤としてＢＨＴ（武田薬品）０．０２５重量％を用いて、１．０ｍｌ／分で移動させ、試料濃度は１５ｍｇ／１０ｍｌとし、試料注入量は５００マイクロリットルとし、検出器として示差屈折計を用いた。標準ポリスチレンは、分子量がＭｗ＜１０００、およびＭｗ＞４×１０6については東ソー社製を用いて、１０００≦Ｍｗ≦４×１０6についてはプレッシャーケミカル社製を用いた。【０２０４】
その結果、分子量分布（Ｍｗ／Ｍｎ）は、４．３であった。【０２０５】
（Ｂ）プロピレン・エチレン・α-オレフィン共重合体：
（Ｂ−１）プロピレン・エチレン・α-オレフィン共重合体（Ｂ）の製造例：
重合用触媒／助触媒として、特開２００７−１８６６６４公報に記載の方法で調製されたジフェニルメチレン(３-tert-ブチル-５-エチルシクロペンタジエニル)(２,７-ジ-tert-ブチルフルオレニル)ジルコニウムジクロリド／メチルアルミノキサン（東ソー・ファインケム社製、アルミニウム換算で０．３ｍｍｏｌ）と、原料となるエチレン、プロピレン、１−ブテンを、連続重合設備を用いてヘキサン溶液中で重合することで９種類のプロピレン・エチレン・α-オレフィン共重合体（Ｂ−１）〜（Ｂ−９）を得た。同様にして、プロピレン・エチレン・α-オレフィン共重合体（Ｂ−１０）〜（Ｂ−１７）を得た。各プロピレン・エチレン・α-オレフィン共重合体の物性を表１および表４に示す。これらの物性値は以下の方法で測定した。【０２０６】
ａ）組成比
13Ｃ−ＮＭＲスペクトルの解析により求めた。【０２０７】
ｂ）Ｂ値
13Ｃ−ＮＭＲスペクトルの解析により求めた。【０２０８】
ｃ）立体規則性（ｍｍ）
13Ｃ−ＮＭＲスペクトルの解析により求めた。【０２０９】
ｄ）分子量分布（Ｍｗ／Ｍｎ）
ＧＰＣ（ゲルパーミエーションクロマトグラフィー）を用い、オルトジクロロベンゼン溶媒（移動相）とし、カラム温度１４０℃で測定した（ポリスチレン換算、Ｍｗ：重量平均分子量、Ｍｎ：数平均分子量）。具体的には、分子量分布（Ｍｗ／Ｍｎ）は、Waters社製ゲル浸透クロマトグラフAlliance ＧＰＣ-２０００型を用い、以下のようにして測定した。分離カラムは、ＴＳＫgel ＧＮＨ６-ＨＴを２本、およびＴＳＫgel ＧＮＨ６-ＨＴＬを２本であり、カラムサイズはいずれも直径７．５ｍｍ、長さ３００ｍｍであり、カラム温度は１４０℃とし、移動相にはｏ-ジクロロベンゼン（和光純薬工業）および酸化防止剤としてＢＨＴ（武田薬品）０．０２５重量％を用いて、１．０ｍｌ／分で移動させ、試料濃度は１５ｍｇ／１０ｍｌとし、試料注入量は５００マイクロリットルとし、検出器として示差屈折計を用いた。標準ポリスチレンは、分子量がＭｗ＜１０００、およびＭｗ＞４×１０6については東ソー社製を用いて、１０００≦Ｍｗ≦４×１０6についてはプレッシャーケミカル社製を用いた。【０２１０】
ｅ）融点（Ｔｍ）、ガラス転移温度（Ｔｇ）
示差走査熱量計（ＤＳＣ）により発熱・吸熱曲線を求め、昇温時の最大融解ピーク位置の温度をＴｍとした。またＴｇは昇温時の発熱・吸熱曲線から求めた。測定は、試料をアルミパンに詰め、（ｉ）１００℃／分で２００℃まで昇温して、２００℃で５分間保持したのち、（ｉｉ）２０℃／分で−５０℃まで降温し、次いで（iii）２０℃／分で２００℃まで昇温し、（iii）で得られた吸熱曲線を解析して求めた。【０２１１】
ｆ）硬度（ショアＡ硬度）
１９０℃に設定した油圧式熱プレス成形機を用いて、５分余熱後、１０ＭＰａ加圧下で２分成形したのち、２０℃で１０ＭＰａの加圧下で４分間冷却することにより所定の厚みのシートを作製することにより試験片を得た。成形後室温で７２時間経過させた後、Ａ型測定器を用い、押針接触後直ちに目盛りを読み取った（ＡＳＴＭ  Ｄ−２２４０に準拠）。【０２１２】
ｇ）ＭＦＲ
ＡＳＴＭ  Ｄ−１２３８に準拠し、１９０℃または２３０℃、２．１６ｋｇ荷重におけるＭＦＲを測定した。【０２１３】
（５）プロピレン系重合体組成物の評価
〔実施例１〜５〕
（Ａ）ホモポリプロピレン（ｈＰＰ）を１０ｗｔ％と、プロピレン・エチレン・α-オレフィン共重合体（Ｂ−１、２、３、４、５）９０ｗｔ％とからなる原料を、ラボプラストミル（東洋精機製）にて混練（１９０℃、３ｍｉｎ、４０ｒｐｍ）し、プロピレン系重合体組成物を得た。これについて上述の方法ａ）〜ｈ）で評価を行った。結果を表２に示す。【０２１４】
〔比較例１〜４〕
（Ａ）ホモポリプロピレン（ｈＰＰ）１０ｗｔ％と、プロピレン・エチレン・α-オレフィン共重合体（Ｂ−６、７、８、９）が９０ｗｔ％とからなる原料を、ラボプラストミル（東洋精機製）にて混練（１９０℃、３ｍｉｎ、４０ｒｐｍ）し、プロピレン系重合体組成物を得た。これについて上述の方法ａ）〜ｈ）で評価を行った。結果を表２に示す。【０２１５】
〔参考例１〕
（Ａ）ホモポリプロピレン（ｈＰＰ）１００ｗｔ％をラボプラストミル（東洋精機製）にて混練（２１０℃、３ｍｉｎ、４０ｒｐｍ）し、プロピレン系重合体組成物を得た。これについて上述の方法で評価を行った結果を表３に示す。【０２１６】
〔実施例１１〕
（Ａ）ホモポリプロピレン（ｈＰＰ）８０ｗｔ％と、プロピレン・エチレン・α-オレフィン共重合体（Ｂ−２）２０ｗｔ％とからなる原料を、ラボプラストミル（東洋精機製）にて混練（２１０℃、３ｍｉｎ、４０ｒｐｍ）し、プロピレン系重合体組成物を得た。これについて上述の方法で評価を行った結果を表３に示す。【０２１７】
〔実施例１２〕
（Ａ）ホモポリプロピレン（ｈＰＰ）５０ｗｔ％と、プロピレン・エチレン・α-オレフィン共重合体（Ｂ−２）５０ｗｔ％とからなる原料を、ラボプラストミル（東洋精機製）にて混練（２１０℃、３ｍｉｎ、４０ｒｐｍ）し、プロピレン系重合体組成物を得た。これについて上述の方法で評価を行った結果を表３に示す。【０２１８】
〔比較例１１〕
（Ａ）ホモポリプロピレン（ｈＰＰ）８０ｗｔ％と、プロピレン・エチレン・α-オレフィン共重合体（Ｂ−７）を２０ｗｔ％とからなる原料を、ラボプラストミル（東洋精機製）にて混練（２１０℃、３ｍｉｎ、４０ｒｐｍ）し、プロピレン系重合体組成物を得た。これについて上述の方法で評価を行った結果を表３に示す。【０２１９】
〔比較例１２〕
（Ａ）ホモポリプロピレン（ｈＰＰ）８０ｗｔ％と、プロピレン・エチレン・α-オレフィン共重合体（Ｂ−８）を２０ｗｔ％とからなる原料を、ラボプラストミル（東洋精機製）にて混練（２１０℃、３ｍｉｎ、４０ｒｐｍ）し、プロピレン系重合体組成物を得た。これについて上述の方法で評価を行った結果を表３に示す。【０２２０】
〔比較例１３〕
（Ａ）ホモポリプロピレン（ｈＰＰ）５０ｗｔ％と、プロピレン・エチレン・α-オレフィン共重合体（Ｂ−８）を５０ｗｔ％とからなる原料を、ラボプラストミル（東洋精機製）にて混練（２１０℃、３ｍｉｎ、４０ｒｐｍ）し、プロピレン系重合体組成物を得た。これについて上述の方法で評価を行った結果を表３に示す。【０２２１】
〔実施例２１〜２４〕
（Ａ）ホモポリプロピレン（ｈＰＰ）１０ｗｔ％と、プロピレン・エチレン・α-オレフィン共重合体（Ｂ−１０〜１３）９０ｗｔ％とからなる原料を、ラボプラストミル（東洋精機製）にて混練（２１０℃、３ｍｉｎ、４０ｒｐｍ）し、プロピレン系重合体組成物を得た。【０２２２】
その後、以下の条件にて、Ｔダイフィルム成形法を用いてプロピレン系重合体組成物を含む粘着剤からなる粘着層と基材層を共押出する方法により、粘着剤を使用した粘着フィルムを作製した。【０２２３】
押出機：  粘着層はφ３０mm、Ｌ／Ｄ＝２６、基材層はφ４０mm、Ｌ／Ｄ＝２６、
粘着層厚／基材層厚＝１０μｍ／５０μｍ、
樹脂温度230℃、冷却ロール温度３０℃、巻取速度１０ｍ／分、
基材層は低密度ポリエチレンを用いた。【０２２４】
得られた粘着フィルムについて、上述の方法で評価を行った結果を表５に示す。【０２２５】
〔実施例２５、２６〕
（Ａ）ホモポリプロピレン（ｈＰＰ）１０ｗｔ％と、プロピレン・エチレン・α-オレフィン共重合体（Ｂ−１４または１５）９０ｗｔ％と、スチレン系エラストマー（旭化成社製タフテックＨ１２２１（商品名））を６７重量部または２３３重量部からなる原料を、ラボプラストミル（東洋精機製）にて混練（２１０℃、３ｍｉｎ、４０ｒｐｍ）し、プロピレン系重合体組成物を得た。【０２２６】
その後、上記実施例２１〜２４と同様の条件にて、Ｔダイフィルム成形法を用いてプロピレン系重合体組成物を含む粘着剤からなる粘着層と基材層を共押出する方法により、粘着剤を使用した粘着フィルムを作製した。【０２２７】
得られた粘着フィルムについて、上述の方法で評価を行った結果を表５に示す。【０２２８】
〔比較例２１、２２〕
（Ａ）ホモポリプロピレン（ｈＰＰ）１０ｗｔ％と、プロピレン・エチレン・α-オレフィン共重合体（Ｂ−１６または１７）９０ｗｔ％とからなる原料を、ラボプラストミル（東洋精機製）にて混練（２１０℃、３ｍｉｎ、４０ｒｐｍ）し、プロピレン系重合体組成物を得た。【０２２９】
その後、上記実施例２１〜２４と同様の条件にて、Ｔダイフィルム成形法を用いてプロピレン系重合体組成物を含む粘着剤からなる粘着層と基材層を共押出する方法により、粘着剤を使用した粘着フィルムを作製した。【０２３０】
得られた粘着フィルムについて、上述の方法で評価を行った結果を表５に示す。【０２３１】
【表１】
2009084517.tif 000004
【０２３２】
【表２】
2009084517.tif 000005
【０２３３】
【表３】
2009084517.tif 000006
【０２３４】
【表４】
2009084517.tif 000007
【０２３５】
【表５】
2009084517.tif 000008
【０２３６】
実施例１〜４で得られたプロピレン系重合体組成物は、良好な機械物性、透明性、柔軟性、ゴム弾性を有すことに加え、熱処理後のべた付きが発生しなかった。なかでも実施例２、３のプロピレン系重合体組成物が柔軟性と他の物性のバランスに優れていることも確認された。【０２３７】
一方、比較例１で得られたエラストマーは、柔軟性の低下と透明性の若干の低下が確認された。【０２３８】
また、比較例２、３で得られたエラストマーは、透明性が大きく低下した。これはＴＥＭ写真（図２、図３）で観察されるように、ホモポリプロピレン（ｈＰＰ、写真中の白色球状ドメイン）とプロピレン・エチレン・α-オレフィン共重合体（写真中の濃色マトリックス）が相分離したためであると考えられる。【０２３９】
また、比較例４で得られたエラストマーは、良好な機械物性、透明性、柔軟性、ゴム弾性を示したが、熱処理後のべた付きが発生した。【０２４０】
また、実施例１１、１２で得られたプロピレン系重合体組成物は、良好な透明性、耐白化性を有すことに加え、熱処理後のべた付きが発生しなかった。なかでも、実施例１１は熱処理後のべた付きが非常に少なく良好であることが確認された。【０２４１】
これに対し、比較例１１では透明性の低下および耐白化性の悪化が確認された。この原因はともに、ＴＥＭ写真（図７）で観察されるように、ホモポリプロピレン（ｈＰＰ、写真中の薄色ドメイン）とプロピレン・エチレン・α-オレフィン共重合体（写真中の濃色ドメイン）が相分離したたことに起因すると考えられる。【０２４２】
また、比較例１２、１３では熱処理後のべた付きが発生した。【０２４３】
［プロピレン系重合体組成物の示差走査熱量計（ＤＳＣ）によるＴｍＢ（１ｓｔＲｕｎ）の測定］
〔実施例３１〕
実施例２の（ｇ）耐熱性（長時間熱処理実施後の室温雰囲気下でのべた付き試験）で使用した８０℃×１週間処理後のサンプル、および（ｈ）耐熱性（長時間熱処理実施後の高温下でのタック試験）で使用した４０℃×１週間処理後のサンプルを用いて、上記（ｉ）示差走査熱量計（ＤＳＣ）によるＴｍＢ（１ｓｔＲｕｎ）を測定し、熱処理を行わなかった場合（実施例２のＴＥＭ像観察に用いたサンプル）と比較した。結果を図９に示す。【０２４４】
〔比較例３１〕
比較例４の（ｇ）耐熱性（長時間熱処理実施後の室温雰囲気下でのべた付き試験）で使用した８０℃×１週間処理後のサンプル、および（ｈ）耐熱性（長時間熱処理実施後の高温下でのタック試験）で使用した４０℃×１週間処理後のサンプルを用いて、上記（ｉ）示差走査熱量計（ＤＳＣ）によるＴｍＢ（１ｓｔＲｕｎ）を測定し、熱処理を行わなかった場合（比較例４のＴＥＭ像観察に用いたサンプル）と比較した。結果を図１０に示す。【０２４５】
実施例３１では、図９に示すとおり、熱処理を行うことでＴｍＢ（１ｓｔＲｕｎ）が高温側へシフトする現象が明確に確認された。すなわち、熱処理によってプロピレン系重合体組成物の耐熱性が大きく向上することを意味し、またこの現象が、先の実施例２の（ｈ）耐熱性（長時間熱処理実施後のタックでのタック試験）評価において、優れた性能を発現した理由であると考えられる。【０２４６】
一方、比較例３１では、図１０に示すとおり、熱処理を行うことでＴｍＢ（１ｓｔＲｕｎ）が消失（不明瞭）になる現象が確認された。これは、熱処理によって（Ｂ）プロピレン・エチレン・α-オレフィン共重合体に起因する結晶構造が消失していることを示唆していると考えられ、先の比較例４の（ｇ−１）べた付き有無の評価で認められた熱処理後のべた付きは、熱処理によって融解した（Ｂ）プロピレン・エチレン・α-オレフィン共重合体の一部がブリードアウトによって表面へ析出したためであると考えられる。
【図９】
2009084517.tif 000009
【図１０】
2009084517.tif 000010
【図１】
2009084517.tif 000011
【図２】
2009084517.tif 000012
【図３】
2009084517.tif 000013
【図４】
2009084517.tif 000014
【図５】
2009084517.tif 000015
【図６】
2009084517.tif 000016
【図７】
2009084517.tif 000017
【図８】
2009084517.tif 000018
【国際調査報告】
2009084517.tif 000019
2009084517.tif 000020
2009084517.tif 000021
2009084517.tif 000022